(57)【要約】  電池セパレータとして使用するのに適したシート製品および該シート製品を形成する方法。本方法は、熱可塑性ポリマーと高い蒸気圧を有する流体との混合物を形成するステップと、混合物をシート材料に成形するステップと、流体・ポリマー結晶化度比が０．１５〜１である中間材料を形成するために高温でシート材料を延伸／流体蒸発させて、その後、低い温度で第２の延伸／流体蒸発を行うと同時に、シートから流体の残りの一部を除去するステップとを含む。形成されたシートはアニールされ、流体の残りが除去されて、厚み全体にわたって小さい孔の層と大きい孔の層とが重ねられた配置の層構造を含む厚みを有するシート製品が形成される。【選択図】図２
2014512657.tif 000002
【特許請求の範囲】
【請求項１】
シート製品を形成する方法であって、
（ｉ）１００〜２５０℃の温度で、少なくとも３０％の結晶化度と、０．８未満のメルト・フロー・インデックス（ＭＦＩ）とを有する熱可塑性ポリマーと、１３５〜３００℃の沸点と、７０℃で１〜５０ｍｍＨｇの蒸気圧とを有する約２０〜８０重量％の第１の流体とを混合してほぼ均質な混合物を形成するステップと、
（ｉｉ）前記混合物を延伸するのに十分な長さ寸法、幅寸法、および厚みを有するシート材料に成形するステップと、
（ｉｉｉ）（ｉｉ）の前記初期成形シート材料を、前記シート材料をポリマーの溶融温度（Ｔｍ）未満の温度にするのに十分な時間の間、少なくとも７５重量％の第１の流体と前記第１の流体と混合可能な流体から成る残りの流体とを含み、１３５〜３００℃の沸点と、７０℃で１〜５０ｍｍＨｇの蒸気圧とを有する約１００℃以下の温度の第２の流体と接触させるステップと、
（ｉｖ）（ｉｉｉ）の前記シート材料を（Ｔｍ−７０）℃〜（Ｔｍ−２０）℃の温度に保ちながら少なくとも１つの第１の方向に元の寸法の少なくとも２２５％延伸する第１の延伸を行って、ポリマー結晶化度（ｃ）が少なくとも４０％のシート製品を形成すると同時に、蒸発によって第１および第２の流体を前記シート材料から除去して、第１の延伸シート材料の残留流体（ｆ）を前記シート材料（ｉｉｉ）の約４５重量％未満にして、ｆ／ｃ比を少なくとも０．１５にするステップと、
（ｖ）（ｉｖ）の前記シート材料を（ｉｖ）の温度より少なくとも２０℃低い温度に保ちながら、前記第１の方向に対して直角である少なくとも１つの第２の方向に元の寸法の少なくとも１２５％延伸する第２の延伸を行って、結晶化度が少なくとも４０％のシート製品を形成すると同時に、蒸発によって第１および第２の流体を前記シート材料から除去して、前記シート材料の残留流体を約１０重量％〜約４５重量％にするステップと、
（ｖｉ）前記シート材料を一定の延伸寸法にするために、一定期間、前記シート材料に機械的引張力または横方向引張力を受けた状態で、前記シート材料を１１０〜１３８℃の温度にさらすステップと、
（ｖｉｉ）ステップ（ｖｉ）の時に、または別々に、またはこれらを組み合わせて、蒸発によって前記シート材料からほぼ全ての第１および第２の流体を除去するステップと、
（ｖｉｉｉ）前記シート材料を周囲温度になるまで冷却してシート製品を形成するステップと、を含むことを特徴とする方法。
【請求項２】
前記熱可塑性ポリマーは、２×１０４〜１×１０６の重量平均分子量を有し、４０〜８５質量％の結晶化度を有し、ポリエチレン、ポリプロピレン、またはこれらのコポリマーおよびこれらの混合物から選択されることを特徴とする請求項１に記載の方法。
【請求項３】
前記第１の流体は、２０℃で０．１〜５ｍｍＨｇの蒸気圧と、３０〜１７０℃の引火点とを有し、前記均質な混合物（ｉ）内に４０〜７０重量％存在することを特徴とする請求項１または請求項２に記載の方法。
【請求項４】
前記第２の流体および第１の流体は、同じ流体であることを特徴とする請求項２に記載の方法。
【請求項５】
前記第２の流体および第１の流体は、同じ流体であることを特徴とする請求項３に記載の方法。
【請求項６】
前記成形シート材料は、結晶化度４０〜８５％を有するシート材料を形成するためにステップ（ｉｖ）で第１の延伸が行われ、機械方向に第１の延伸が行われ、前記第１の延伸方向に対して直角な方向に第２の延伸が行われ、前記第１の延伸シート材料は、４５重量％以下の流体を含み、０．１５〜０．９の流体／結晶化度比を有することを特徴とする請求項２に記載の方法。
【請求項７】
前記成形シート材料は、結晶化度４０〜８５％を有するシート材料を形成するために、ステップ（ｉｖ）において第１の延伸が行われ、機械方向に第１の延伸が行われ、前記第１の延伸方向に対して直角な方向に第２の延伸が行われ、前記第１の延伸シート材料は、４５重量％以下の流体を含み、０．１５〜０．９の流体／結晶化度比を有することを特徴とする請求項３に記載の方法。
【請求項８】
前記第１の延伸シート材料は、ステップ（ｖ）において、周囲温度〜９５℃の温度で横方向および機械方向同時に第２の延伸が行われ、ステップ（ｖ）の前記第２の延伸シート材料は、１０〜４０重量％の残留流体を含むことを特徴とする請求項６に記載の方法。°
【請求項９】
前記第１の延伸シート材料は、ステップ（ｖ）において、周囲温度〜９５℃の温度で横方向および機械方向同時に第２の延伸が行われ、ステップ（ｖ）の前記第２の延伸シート材料は、１０〜４０重量％の残留流体を含むことを特徴とする請求項７に記載の方法。°
【請求項１０】
前記ポリマーは、１×１０５〜５×１０５の重量平均分子量と、４０〜８５％のポリマー結晶化度とを有する高密度ポリエチレンから選択され、前記混合物（ｉ）を形成する前記第１の流体は４０〜７０重量％で存在し、前記第１の流体は２０℃の範囲内にある沸点を有する流体の混合物を含み、前記初期成形材料は、まず０〜１００℃の温度のガスと接触され、前記第１の流体と前記第２の流体は同じ流体であり、前記第１のシート材料は０．２〜０．７の流体／ポリマー結晶化度比を有し、最終シート製品は約５重量％以下の前記第１および前記第２の流体を含むことを特徴とする請求項２に記載の方法。
【請求項１１】
請求項１に記載のシート製品を形成する方法であって、
（ｉ）１００〜２５０℃の温度で、少なくとも４０％の結晶化度を有する熱可塑性ポリマーと、１３５〜３００℃の沸点、７０℃で１〜５ｍｍＨｇの蒸気圧とを有する少なくとも２０重量％の第１の流体とを混合してほぼ均質な混合物を形成するステップと、
（ｉｉ）前記混合物を延伸するのに十分な長さ寸法、幅寸法、および厚みを有する初期シート材料に成形するステップと、
（ｉｉｉ）（ｉｉ）の前記成形シート材料を、前記シート材料の前記ポリマーと前記第１の流体とを別々の相にするのに十分な時間の間、少なくとも７５重量％の第１の流体と前記第１の流体と混合可能な流体から成る残りの流体とを含む０〜１００℃の温度を有する第２の流体と接触させるステップと、
（ｉｖ）少なくとも４０％の結晶化度を有すると同時に、前記シート材料の一部として少なくとも約１５重量％の第１の流体を保持するシート製品を形成するために、（ｉｉｉ）の前記シート材料を７１〜１２１℃の温度に保ちながら一方向に元の寸法の少なくとも２２５％前記方向に延伸するステップと、
（ｖ）少なくとも４０％の結晶化度を有すると同時に、シート材料の一部として少なくとも約１０重量％の第１の流体を保持するシート製品を形成するために、前記シート材料を周囲温度から９５℃の温度に保ちながら前記第１の延伸方向に対して直角な第２の方向に元の寸法の少なくとも１２５％前記方向に延伸するステップと、
（ｖｉ）前記シート材料を一定の延伸寸法にするために、一定期間、前記シート材料を１１０〜１３８℃の温度にさらすステップと、
（ｖｉｉ）ステップ（ｖｉ）の時に、または別々に、またはこれらを組み合わせて、蒸発によって前記シート材料からほぼ全ての第１および第２の流体を除去するステップと、
（ｖｉｉｉ）前記シート材料を周囲温度になるまで冷却して、長さ寸法、幅寸法、および長さ方向および幅方向に伸びる交互領域を含む厚みであって、０．０１〜２ミクロンの平均孔径を有する第１の領域と少なくとも０．５ミクロンの平均孔径および少なくとも３：１のアスペクト比を有する第２の領域とから成る厚みを有するシート製品を形成するステップと、を含むことを特徴とする方法。
【請求項１２】
請求項１１に記載の方法であって、
ステップ（ｉ）において、前記初期シート材料を形成するポリマーは４０〜８５％の結晶化度を有し、前記第１の流体は２０℃で０．１〜３ｍｍＨｇの蒸気圧と３０〜１７０℃の引火点とを有し、前記流体は組成物の２０〜７０重量％であり、
ステップ（ｉｉ）において、前記初期シート材料の厚みは０．２〜３ｍｍであり、
ステップ（ｉｉｉ）において、ステップ（ｉｉｉ）の接触時間は１〜９０秒であり、前記第２の流体の温度は２０〜９０℃であり、前記シート材料は前記ポリマーの温度Ｔｍ未満になるまで冷却され、
ステップ（ｉｖ）において、前記シート材料は２２５〜１０００％延伸され、前記第１のシート材料を形成する前記ポリマーの結晶化度は８０％以下であり、前記第１のシート材料は１５〜４５％の流体を含み、
ステップ（ｖ）において、前記延伸により１２５〜７００％伸長し、前記第１および第２の延伸により、少なくとも２．８の合算延伸比となり、
ステップ（ｖｉ）において、前記期間は、１〜１２０秒であり、
ステップ（ｖｉｉ）において、除去は、周囲圧力下または減圧下で行われ、それと同時に、再利用のために流体の回収が行われることを特徴とする方法。
【請求項１３】
長さ寸法、幅寸法、および長さ方向および幅方向に伸びる交互領域を含む厚みであって、０．０１〜２ミクロンの平均孔径を有する第１の領域と少なくとも２ミクロンの平均孔径および少なくとも３：１の平均アスペクト比を有する少なくとも１つの第２の領域とから成る厚みを有する熱可塑性ポリマーから成るシートを含むことを特徴とするシート製品。
【請求項１４】
前記熱可塑性ポリマーは、２×１０４〜１×１０６の重量平均分子量と、４０〜８５質量％の結晶化度とを有する、ポリエチレン、ポリプロピレン、またはこれらのコポリマーおよびこれらの混合物から選択されることを特徴とする請求項１１に記載のシート製品。
【請求項１５】
前記第１の領域は、０．０１〜０．５ミクロンの平均孔径を有し、前記第２の領域の孔は、少なくとも５ミクロンの平均孔径と少なくとも５：１のアスペクト比とを有し、前記第２の領域は、厚み２０ミクロンごとに少なくとも５層を有することを特徴とする請求項１２に記載のシート製品。
【請求項１６】
前記シート製品の主要面の各々に隣接して主要面の各々の大部分を形成する領域は、第１のミクロ多孔質領域から成ることを特徴とする請求項１１、請求項１２、または請求項１３に記載のシート製品。
【請求項１７】
請求項１、請求項２、請求項４、請求項６、請求項８、請求項１０、または請求項１１に記載のプロセスに従って形成された多孔質シート製品を含む製品。
【発明の詳細な説明】
【技術分野】
【０００１】
本発明の対象は、特有の構造を有し電池内のセパレータとして使用されるシート製品、および前記シート製品を形成する方法である。
【背景技術】
【０００２】
蓄電池は、少なくとも１対の異極性の電極を有し、通常、一連の交流極性の隣接電極を有する。電極間の電流フローは、電解質によって維持されており、電解質は、電池システムの性質に応じて、酸性、アルカリ性、または中性の場合がある。セパレータは、電池内の異極性の隣接電極間に配置されて、逆帯電した電極板が直接接触しないようにする。セパレータは、（ｉ）高エネルギー密度の電池を提供するのに役立つように薄く軽量であること、（ｉｉ）電極板間のデンドライト形成を妨げる構造を有すること、（ｉｉｉ）電解質組成物の取り込みを促進し、電解質組成物を電極板上にほぼ均一に分布させる能力（一般に、ウィッキング性と呼ばれる）を有すること、（ｉｖ）自由に電解伝導できる特性を提供することが大変望ましい。さらに、経済的に、かつ環境問題の点から見て安全な方法で、セパレータシート製品を製造することができると同時に、ピンホールなどの欠陥のないシート製品にすることが大変望ましい。
【０００３】
従来、電池システムに使用されるセパレータは、電解質または電解質系の中に配置された時に高い伝導性を示すことができると同時に、電池システムによって形成された環境下で安定であるポリマーフィルムで形成される。フィルムは、スパンガラスなどによって形成されるフィルムのようなマクロ多孔質フィルムとしてもよい。あるいは、フィルムは、全体にフィラーが分散されたポリマーフィルムで形成されたフィルムのようなミクロ多孔質フィルムとしてもよい。フィラーは、電解質の吸着の役目をし、シート製品にウィッキング特性を付与する。このようなシートは、特許文献１および特許文献２に開示されている。
【０００４】
また、ミクロ多孔質シート製品は、液体可塑剤を含むポリマー組成物で形成されており、液体可塑剤を抽出方法により除去すると、結果として得られたシートはミクロ多孔質構造になる。従来、このような可塑剤は、シート形成の初期段階ではポリマー材料に対する相溶性を有すると同時に、形成プロセスでは非相溶性であり容易に抽出可能であることを考えると、高分子量の油などである。従来、抽出は、相溶性の低分子量の第２の液体を使用して、初期に形成された冷却されたシートから可塑剤を洗浄することで行われる。可塑剤を除去したことで形成された空洞により、最終セパレータシート製品は全体にわたってほぼ均一な多孔質になる。結果として生じた混合液は、上述のプロセスの廃棄副産物である。
【０００５】
ミクロ多孔質シート製品を形成するさらに別の態様は、ポリオレフィンシート材料を延伸してアニールすることによって加工シートをミクロ多孔質にするものである。このプロセスは、特許文献３、特許文献４、特許文献５、特許文献６、特許文献７、特許文献８、特許文献９、特許文献１０、および特許文献１１に開示されている。例えば、延伸ミクロ多孔質ポリプロピレンは、特許文献６に記載されている。ポリマーは、押し出されたフィルム内のポリマーの分子配列を最大限に発揮できるように、高せん断応力によって低い溶融温度下で押し出される。その後、フィルムはアニールされて結晶性ポリマー網目構造が強化され、その後、低温で延伸されて、結晶領域が残りの非晶質領域から引き裂かれる。こうして、微小亀裂が形成される。さたに、フィルムは、順次、延伸およびアニールされることで、亀裂が細孔になる。形成されたフィルムの多孔率は、約４０％未満に制限され、十分にコントロールされていない。
【０００６】
特許文献１２には、ポリマーと相溶性液体との混合物を均質な混合物に混ぜ合わせることによってミクロ多孔質ポリマーシート製品を形成するプロセスが開示されている。混合物は、非平衡条件下で冷却されて、液液相分離を引き起こすことで、各々が液体ポリマーで囲まれた液滴が形成される。ポリマーを凝固させるためにさらに冷却が必要であり、その後、液体は第２の液体を使用して抽出され、一連のほぼ球状の封入セルであって、隣接する球状セルと相互に接続されたセルを有する構造が形成される。このプロセスは、時間をかけて行わなければならず、初期の相溶性液体を他の液体によって抽出する必要があるので、混合液体の廃棄副産物の流れが生じる。
【０００７】
また、特許文献１３には、ミクロ多孔質の電池セパレータとして最適なシート製品の形成について記載されている。上記文献には、溶解パラメータと水素結合パラメータとが結晶性ポリマーの個々の値の数単位内にある液体の使用について開示されている。高分子量鉱油、高分子量フタル酸エステルなどが初期のポリオレフィンとの混合物を形成するのに適していることが教示されている。最初に形成されたポリマーシート製品に使用された液体は、その後、抽出することで除去される必要がある。上記文献では、上述の液体を抽出するのにヘキサンまたはアルコールが適していると教示されている。その結果抽出された混合物は、廃棄物であり、特別な処理が必要である。形成されたシート製品は、無秩序に分散した空間と複数のポリマー繊維によって互いに結合された熱可塑性プラスチック粒子とを有するものとして記載されている。繊維／粒子の配列により、形成された多孔質製品は引張強度および突刺強度が低くなる。
【０００８】
特許文献１４には、まず、ポリオレフィン溶液と炭化水素またはデカリンのような第１の溶媒とからフィルムを形成し、フィルムの片面を第２の溶媒と接触させ、フィルムを、ガス、水、または炭化水素液から選択した冷却剤が入れられた冷却槽に通して、溶解温度未満の温度でフィルムから溶媒を除去し、フィルムをフィルムの面の１つまたは複数の方向に延伸することにより、フィルム製品を形成する方法が開示されている。最終品は、ほぼ孔の無い製品となり、溶媒の混合物から成る廃棄物の流れが生じるようにして形成される。
【０００９】
特許文献１５には、超高分子量ポリエチレンを使用した多孔質製品の形成について開示されている。冷却速度が結晶化の程度に影響を与えることが教示されている。
【００１０】
特許文献１６には、フィルムを冷却剤（例えば、水）と接触させる前にフィルムの両面を第２の溶媒と接触させることによってフィルム内で相分離させる方法について開示されている。上記文献には、第２の溶媒の濃度を冷却剤の濃度より低くしなければならないことが教示されている。
【００１１】
特許文献１７には、さまざまな電池セパレータに使用可能なミクロ多孔質ポリオレフィンフィルムの製造プロセスが開示されている。上述のプロセスは、ポリオレフィンポリマー（成分Ｉ）を第１の希釈剤（成分ＩＩ）および第２の希釈剤（成分ＩＩＩ）と組み合わせて、熱力学的に液液相分離され得る熱力学的単相を形成するものである。生成物は、その後、多孔質にするために塩化メチレンを使用して抽出が行われて、その後冷却空気または冷却水で急冷される。その結果生成された液体の混合物は、処理が難しい廃棄物の流れを生じる。
【００１２】
特許文献１８には、ポリオレフィン溶液と溶媒とを押し出してゲル状体を作成するステップと、ゲル状体を冷却空気、冷却水、他の冷却媒体、または冷却ロールと直接接触させることで冷却するステップとを含むミクロ多孔質ポリオレフィン膜の形成方法が開示されている。上記文献には、さらに、新しく形成された膜がまだゲル状体である間に、初めにゲル状体に含まれていた孔形成溶媒を除去して、その後、流動パラフィンのような高温溶媒でゲル状体を処理することによって上記膜を処理する方法が開示されている。
【００１３】
特許文献１９には、新しく形成された膜をまだゲル状体であるの間に、１１０℃〜１３０℃の温度で維持された有機溶媒で処理する方法が開示されている。°
【００１４】
特許文献２０には、少なくとも１％の超高分子量ポリエチレンを含むポリエチレンから成るミクロ多孔質膜の形成方法が開示されている。上記膜は、ポリマーを液体ポリマー溶媒と溶融混合して、溶解物を押し出しおよび冷却してゲル状シートを作成することで形成される。その後、シートは延伸され、延伸されたシートはポリマー溶媒を除去できる液体で洗浄されて、多孔質膜が形成される。形成された多孔質膜は、延伸され、そして同じ温度条件下で熱硬化されて、ミクロ多孔質膜が形成される。上記プロセスは、初期シートを延伸し、それと同時にシート内のポリマー溶媒を保持する周知のステップを含む。その後、溶媒は、第２の液体を使用して一般的な抽出プロセスによって除去され、その結果、ポリマー溶媒と抽出液体との混合物から成る副産物が生成される。最後に、液体が含まれないシートがさらに延伸されて、ミクロ多孔質膜が形成される。
【００１５】
上記文献はいずれも、ポリオレフィンとの初期混合物を形成するために、かつ冷却媒体として、同じ高揮発性で低分子量の有機流体を使用して、最初に成形されたポリマー組成物を特定の連続温度条件かつ延伸プロセス条件下で処理すると同時に、流体を蒸発させることにより、以下で説明する特有のシート製品構造を形成するものではない。
【００１６】
電池セパレータとして有用なシート製品の特性は、透過性、機械的強度、および寸法安定性だけでなく、電解液吸収、電池サイクル性に関する特性を含む。電池に電極表面で電解質を保持して高い電解伝導を実現すると同時に、必要に応じて、異極性の電極素子間のデンドライト形成および成長を十分に抑制する能力を提供する高ウィッキング性を有する、薄くて軽量のシート製品を実現するのが大変望ましい。さらに、リチウムイオン電池用の電極は、リチウムの侵入および脱離に従って伸縮することが周知である。セパレータは電極が膨張すると圧縮されるので、セパレータはこのように圧縮可能であると同時に、圧縮された時に、電解液保持力の低下ができるだけないのが望ましい。さらに、例えば、循環的に処理材料を利用して、廃棄物の流れをほとんど発生させないまたは全く発生させないようにすることによって、コスト効率の良い、かつ環境的に望ましい製造方法で上述の特性を有するシート製品を実現するのが望ましい。
【先行技術文献】
【特許文献】
【００１７】
【特許文献１】米国特許第３３５１４９５号明細書
【特許文献２】米国特許第４２８７２７６号明細書
【特許文献３】米国特許第３４２６７５４号明細書
【特許文献４】米国特許第３５５８７６４号明細書
【特許文献５】米国特許第３６７９５３８号明細書
【特許文献６】米国特許第３６７９５４０号明細書
【特許文献７】米国特許第３８０１４０４号明細書
【特許文献８】米国特許第３８４３７６１号明細書
【特許文献９】米国特許第４１３８４５９号明細書
【特許文献１０】米国特許第４９９４３３５号明細書
【特許文献１１】米国特許第５３２８７６０号明細書
【特許文献１２】米国特許第４２４７４９８号明細書
【特許文献１３】米国特許第４５３９２５６号明細書
【特許文献１４】米国特許第４９４８５４４号明細書
【特許文献１５】米国特許第５０５１１８３号明細書
【特許文献１６】米国特許第５５０３７９１号明細書
【特許文献１７】米国特許第５８３０５５４号明細書
【特許文献１８】米国特許第７４７９２４３号明細書
【特許文献１９】米国特許第７８１５８２５（Ｂ２）号明細書
【特許文献２０】国際公開第２００７／１１７０４２号パンフレット
【発明の概要】
【００１８】
本発明の対象は、高い電解質ウィッキング性、高い電解伝導、およびデンドライトの成長を抑制する高い突刺強度を有する改良電池セパレータとして使用するのに適したシート製品の製造である。意外なことに、ある種の特定の開始組成物および製造条件を使用することで、本明細書で詳細に後述するようなシート厚さ全体にわたって交互に重なった構造または層状の構造を有する特有のシート製品が形成できることがわかった。対象となるシート製品を形成するプロセスは、低い製造コストで、かつ環境的に望ましい方法で実現することができる。
【００１９】
本発明のシート製品は、２つの主要面と主要面間の厚みとを有するポリオレフィン組成物から成る。シート製品の厚み（または本体）は、比較的大きい孔の構造と小さい孔の構造の一連の交互層または交互領域から成る。シート製品の厚みの各層は、主要面の各々に対して（ほぼ平行に）ほぼ同じ方向に配向される。小さい孔の構造設計であるシート製品の主要面を形成する層およびシート製品の孔全てはミクロ多孔質であり、狭い孔径分布を有する。
【００２０】
本シート製品は、初期成形材料として、少なくとも３０％の結晶化度と、沸点が１３５〜３００℃、蒸気圧が７０℃で少なくとも１〜約５０ｍｍＨｇである有機流体混合物の全重量に対して２０〜８０重量％とを有する中程度の分子量のポリオレフィンから成る混合物を押し出すまたは成形することによって形成され、そのためにはポリマーは少なくとも部分的に可溶性である。初期混合物は、ポリマーと流体とを高温で混合することによって形成される。初期混合物の形成時に、ポリマー物質はかなりの程度の結晶性を失う。初期成形材料は、（例えば、押出機のスリットダイヘッドを通じた押し出しによる）初期成形材料の形成時に、または初期成形後に任意で空気空間内での滞留後に、１００℃未満の温度で維持され、かつポリオレフィンと流体との初期混合物を形成する際に使用される同質の有機流体を少なくとも７５重量％、好ましくはほぼ１００重量％含む冷却槽内で、成形材料を凝固させるのに十分な滞留時間だけ浸漬される。
【００２１】
冷却された成形シート材料は、その後、２ステップのシートの延伸／流体蒸発（成形材料から所定量の流体を除去することによる）が施される。第１の延伸／流体蒸発ステップでは、初期成形材料は、少なくとも機械方向に直線的に少なくとも２２５％延伸される。さらに、初期成形材料は、本明細書で後述するように、シート材料を所定の温度で維持しながら機械の延伸方向に対して直角方向に直線的に１２５〜７００％延伸されてもよい。第１の延伸と同時に、流体の一部が蒸発により初期成形材料から除去されることで、所定の残留流体を含み、かつ約４０〜８５％のポリマー結晶化度を有するポリマーを含む第１の延伸成形材料が形成される。第１の延伸成形材料は、その後、第１の延伸ステップで使用された温度より低い所定の温度で横方向（任意で、機械方向）に延伸すると同時に、第１の延伸成形材料に含まれる流体の多量の残りを除去する別の第２の延伸／蒸発ステップにかけられる。任意で、第１の延伸および／または第２の延伸と同時に行われる蒸発の他に、第１または第２のシート材料に対して、流体含有量を本教示の目標残留流体含有量を実現するために本方法で規定された含有量に調節するために、追加の流体蒸発が行われてもよい。その結果得られた第２の延伸成形材料は、機械の横方向の引張力を受けながら１〜３００秒間所定の高温にさらされ、その結果、所望のシート製品が形成される。シート製品は、任意で、さらに寸法安定性を改善するために、当業者に周知のように、一方または両方の延伸方向に緩和されてもよい（長さおよび／または幅を約１０％縮小）。延伸は、シート材料が２軸二次元配向になるように行わなければならない。延伸は、２方向のそれぞれの方向に、連続ステップによって行われてもよいし、または１つまたは複数のステップが同時に行われてもよい。初期組成物および成形材料を形成するのに使用された、制御された量の有機流体は、第１および第２の延伸ステップそれぞれにおいて、同時に蒸発されてシート材料から除去される。液体は、初期シート材料を形成するのに適した次の混合物を形成する際に使用するために、または冷却槽の一部として使用するために、またはその両方の目的のために、回収、収集、および再利用されるのが好ましい。
【図面の簡単な説明】
【００２２】
【図１】許容範囲の極限値の蒸気圧を有する流体を使用して形成されたセパレータの表面を示した顕微鏡写真（２０００倍）である。表面は、数個の大きい孔と非常に小さい孔を含む領域とを有する。
【００２３】
【図２】本発明に従って形成されたセパレータの厚みの断面を示した顕微鏡写真（２０００倍）である。大きい孔の領域と小さい孔を有するポリマー層とが交互にシート材料の厚み全体に伸びていることに注目されたい。
【００２４】
【図３】本発明のセパレータシート製品の斜位像を示した顕微鏡写真（２０００倍）である。左部分は、小さい孔の材料の層で形成されたシートの片面を示している。写真の中央は、小さい孔と大きい孔の交互の構造を示した本シート製品の断面厚みの部分である。
【００２５】
【図４】比較のために、先行技術に従って形成された市販のシート製品を示した顕微鏡写真（２０００倍）である。このシート製品は、厚み全体（写真の中央部分）にわたってほぼ均一な（層状でなく重層でもない）孔の構造を有する。
【００２６】
【図５】第１の延伸およびそれと同時に行われた流体除去の後に第１の成形材料に残っている流体量に対する形成されたシート製品の抵抗効果を示したグラフである。
【００２７】
【図６】第１の延伸およびそれと同時に行われた流体除去の後に第１の成形材料のポリマーに付与された結晶性の程度に対する形成されたシート製品の抵抗効果を示したグラフである。
【００２８】
【図７】第１の延伸およびそれと同時に行われた流体除去の後に第１の成形材料に残っている流体量（ｆ）および第１の成形材料のポリマーに付与された結晶性の程度（ｃ）との比に関する形成されたシート製品の抵抗効果を示したグラフ（対数グラフ）である。
【発明を実施するための形態】
【００２９】
本発明のシート製品は、改良電池セパレータとして使用するのに適した高度な多孔質の一体品である。シート製品は、２つの主要面と、これら主要面間の厚みとを有するものと見なされ得る。厚みは、シート製品の主要面とほぼ同じ方向に伸びる一連の交互の第１および第２の相互接続の層（ｉｎｔｅｒｃｏｎｎｅｃｔｉｎｇ  ｌａｙｅｒｓ）（または領域または重層（ｓｔｒａｔａ））から成る。材料の断面から見て、一体シート製品内に含まれる第１の重層のそれぞれは、平均孔径が約０．０１〜２ミクロン（またはμｍ）、好ましくは、０．０１〜１ミクロン、より好ましくは、約０．０１〜０．５ミクロンのミクロ多孔質であるが、本発明の一体シート製品内に含まれる第２の層のそれぞれは、平均孔径が少なくとも約２ミクロン、好ましくは、少なくとも約５ミクロンのミクロ多孔質である。第２の層の孔は、第１の層に形成された孔より大きい孔径の孔であり、約１００ミクロン以下としてもよい。また、第２の層の孔のアスペクト比は、少なくとも３：１であり、５：１、さらには１０：１が一般的である。シート製品全体は、容量で少なくとも３０％の多孔率を有し、全体の細孔の特性は、実質的に第１の層の細孔の特性である、すなわち、全体の孔径が約２ミクロン以下、好ましくは、約１ミクロン以下である。シート製品は、主要面をそれぞれ形成する第１の層を有する。本シート製品の厚みは複数の層から成るが、各々の層は、一体構造を実現するために結合ポリマー要素によって層の境界面で隣接層に結合される。
【００３０】
交互層が小さい孔の構造と大きい孔の構造の層である上述の層状または重層構造を有するシート製品の形成が、所望の結果である。シート材料の全体の孔径（バブルポイント法によって決定される）は、ほぼ小さい孔の孔径である、すなわち、全体の孔径は約２ミクロンまたは２ミクロン未満、ほとんどの場合、約１ミクロン未満である。形成されたシート製品は、電池セパレータ用途に適した製品を提供するバイモーダルな多孔性を有する。小さい孔は、容易に電解質を保持して、十分なウィッキング性をもたらし、ひいては、電池の電極のすぐ近くの電解質を保持する。大きい孔は、材料の圧縮がシート製品内で生じるようにすることで、弾性および元の構造に再形成する能力を有する緩衝要素となる。したがって、本シート製品は、高いウィッキング性を示すので、隣接する電極表面に電解質が均一に分布することができる。さらに、シート製品は、電池システム全体にわたって非常に高いイオン伝導性を示すことができる。さらに、本シート製品は、非常に高い突刺強度を示し、電池システム内のデンドライト形成を妨ぐ。最後に、本発明のシート製品は、リチウムのようなアルカリ電池設計において発生する圧縮力及び膨張力に耐えることができる。
【００３１】
明確にするために、本発明を説明するために本明細書および添付の特許請求の範囲内で使用される用語のいくつかを以下のように定義する。
【００３２】
用語「シート材料」は、長さおよび幅の寸法に関して２つの大きな表面と、前記表面間の厚みとを有する一体品を定義するものとする。一般に、この用語は、最初に材料をシート状の形に押し出した時または成形した時に形成された構造物および最終シート製品を形成するために教示されたいずれかの中間ステップ時に形成された材料の構造物を記載するのに使用される。
【００３３】
用語「シート製品」は、長さおよび幅の寸法に関して２つの大きな表面と、前記表面間の厚みとを有する一体の最終品を定義するものとする。最終品の厚みは、一連の交互の非常に小さいミクロ多孔質の層または領域と大きいミクロ多孔質の層または領域とから成り、表面層のそれぞれは小さなミクロ多孔質層から成る。シート製品の厚みは、約０．１〜１０ミル（０．００２５〜０．２５ｍｍ）であり、０．５〜２ミル（０．０１２５〜０．０５ｍｍ）が好ましい。
【００３４】
用語「層」または「領域」または「重層」は、一体シート製品の厚みの異なる部分で、若干蛇行した状態ではあるが主要面とほぼ同じ長さ方向および幅方向に伸びた部分を定義するのに交換可能に使用されている。したがって、層はシート製品の主要面とほぼ平行に位置してもよい。それぞれの層または領域は、シート製品構造の中で形成、融合、または終端してもよい。
【００３５】
用語「第１の」は、平均孔径が約０．０１〜２ミクロン、好ましくは、０．０１〜１ミクロン、さらに好ましくは、０．０１〜０．５ミクロンであり、平均孔径が隣接する交互層の平均孔径より小さい層、重層、または領域に言及する語を修飾するものとする。さらに、用語「第１の」は、混合されて、初期の材料の押出しまたは成形時に得られるシート材料およびマルチステップのシート材料の延伸／流体蒸発の初期プロセスステップで形成されるシート材料を形成するのに使用される液体を修飾し言及するのに使用される。
【００３６】
用語「第２の」は、平均孔径（大きい孔寸法に関して）が少なくとも２ミクロン、好ましくは、約５ミクロン、約１００ミクロン以下であり、平均孔径が隣接する交互層の平均孔径より大きい多孔質の連続または不連続の層、重層、または領域に言及する語を修飾するものとする。さらに、用語「第２の」は、初期形成後のシート材料のマルチステップの延伸／流体蒸発の第２のプロセスステップを修飾および言及するため、また第２の延伸／流体蒸発ステップによって形成されたシート材料を区別するために使用される。
【００３７】
交換可能に使用される用語「流体」、「液体」、または「溶媒」は、シート材料を形成するために初期ポリマー／流体混合物の形成に使用される液体成分のことである。さらに、これらの用語は、形成されたシート材料の初期冷却をするための冷却槽を形成するのに使用される液体、本シート製品を形成する他のステップで使用されるプロセス流体、および延伸／流体蒸発ステップのそれぞれのステップによって除去される流体を指すのに使用される。
【００３８】
用語「主要面」は、シート製品の外表面および前記主要面に隣接する層を指すものとする。第１の層（一面が露出している）は、シート製品の主要面それぞれを形成する。
【００３９】
用語「セパレータ」は、電池、特に蓄電池の部品であり、異極性の隣接電極板または電極素子間の分離を維持する部品を指すものである。セパレータは、例えば、フラット（好ましい）、畝状、波形のシートのさまざまな形状で、隣接電極間の分離を維持することができる膜またはエンベロープの形態にしてもよい。本発明のセパレータは、厚みが０．１〜１０ミル（０．００２５〜０．２５ｍｍ）であるが、厳密な厚みは対象となる電池設計に応じて決まる。
【００４０】
用語「デンドライト」は、電極素子の表面で発生し、外側に伸びる成長物質を指すものとし、これは電池の充電時の電極材料の再被覆により発生する。異極性の一方の電極から他方の電極まで分離部分を突き破ってデンドライトが形成されることで、電池の短絡が生じる場合がある。
【００４１】
用語「流動性」は、互いに滑り合う組成物のポリマー分子の物理的特性によって生じる流動性を示すポリマー組成物を指すものである。この物理的特性は、特に、接触される流体成分に対するポリマーの溶解特性が劣る（低い）場合に、流体物質を混入することで高められる。
【００４２】
用語「結晶性」は、ポリマー分子の互いに対する規則的または構造化された配向性を指し、非晶質材料を形成するポリマー物質内のポリマー分子のランダムで不規則な配向性と区別される。ポリマー物質の結晶化度は、従来のＸ線回折分析による周知の方法で決定することができる。
【００４３】
本発明のシート製品を形成するのに有用であると考えられるポリマーは、例えば、ポリオレフィンなどのミクロ多孔質シートを形成することができる熱可塑性ポリマーから選択することができる。本発明に使用されるポリマーの好適な種類は、ポリオレフィンである。ポリマー組成物はさらに、少量のフィラー、着色剤、抗酸化物質、安定剤などを含んでもよい。固体粒子材料はシート材料および最終シート製品を形成する初期ポリマー組成物の望ましい成分ではないが、存在する場合には、本明細書で後述するような初期ポリマーシート材料を形成するのに使用されるポリマー組成物の１０重量％未満（好ましくは、５重量％未満）に制限すべきである。以降の本発明の記述では、ポリオレフィンを使用して本シート製品およびセパレータを形成する実施例について説明する。
【００４４】
本発明の第１のシート材料および最終シート製品を形成するのに使用する好適なポリマーは、ホモポリマーまたはコポリマーのいずれかの形のポリオレフィン、例えば、ポリエチレン、ポリプロピレン、エチレンブテンコポリマー、エチレンヘキセンコポリマー、およびこれらの混合物である。
【００４５】
ポリオレフィンのような熱可塑性ポリマーは、重量平均分子量が約２０，０００〜約１，０００，０００であり、中程度の分子量が約２００，０００〜４００，０００未満であるのが最も好ましいポリマーから選択すべきである。さらに、好適なポリマーは、メルト・フロー・インデックス（ＭＦＩ）が約０．８未満、好ましくは、０．１〜０．００１の範囲である。１，０００，０００より大きい分子量では、一般に、ＭＦＩは０である。メルト・フロー・インデックスもしくはＭＦＩは、熱可塑性ポリマーの溶解物の流れやすさの指標である。これは、代替の所定の温度で、所定の代替の重量の重りによって加えられた圧力によって、特定の直径および長さのキャピラリ内を１０分間流れるポリマーの質量（グラム）として定義される。ＭＦＩを決定する方法は、ＡＳＴＭ  Ｄ１２３８およびＩＳＯ  １１３３に記載されている。メルト・フロー・レートは、ポリマー分子重量の間接的な指標である。
【００４６】
最も好適なポリマーは、ポリエチレンホモポリマー、ポリプロピレンホモポリマー、および共単量体単位として、プロピレン、ブテン‐１、ヘキセン‐１などの他のαオレフィン（Ｃ３−Ｃ１０αオレフィン）を１０重量％以下、好ましくは１〜１０重量％の少量含む上記ポリマーのコポリマー、およびシングルサイト触媒重合を使用して好ましくは生成されたこれらの混合物から選択されたポリオレフィンである。ポリエチレンは、高密度ポリエチレン、中密度ポリエチレン、分岐状低密度ポリエチレン、直鎖状低密度ポリエチレンから選択されてもよく、その重量平均分子量（Ｍｗ）は、２×１０４〜１×１０６であるのが好ましい。ポリエチレンは、Ｍｗが１×１０５〜５×１０５の高密度ポリエチレンがより好ましく、Ｍｗが２×１０５〜４×１０５の高密度ポリエチレンが最も好ましい。
【００４７】
初期混合物を形成するのに使用されるポリオレフィンは、少なくとも３０％の結晶化度を有し、結晶化度は、３０〜９０％であるのが好ましく、４０〜８５％であるのが最も好ましい。
【００４８】
本発明のシート製品は、複数のポリマーで形成されてもよい。初期シート材料、最終的には、一体シート製品を形成するために、例えば、ポリエチレンは、ポリプロピレン、フッ素重合体などの第２のポリマーと、さまざまな割合で、または同じポリマー（例えば、ポリエチレン）の異なる分子量の材料を混合することによって混合されてもよい。本発明の複数の一体シート製品を組み合わせて積層構造体を形成してもよい。本発明に従ってさらに処理される第１のシート材料を形成するために、積層シート材料は、異なる組成物の初期混合物から形成された１つのポリマーから成るシート材料であろうと、または異なるポリマーを使用したシート材料であろうと、従来のマルチシート押出ヘッド装置（例えば、共押し出し法）を使用して容易に形成することができる。
【００４９】
初期シート材料の形成に使用される第１の流体は、選択されたポリマーに対して少なくとも低い溶解性を提供できる有機流体から選択するべきである。したがって、流体はポリマーに対して十分な溶媒としての機能を果たすので、ポリマーと流体とから高温（１００〜２５０℃）で流動性を有する均質なポリマー混合物が形成され、初期シート材料を提供することができる。本発明に従って使用される流体は、低分子量で高蒸気圧の有機流体、例えば、石油スピリット、低分子量アルカン、Ｃ９〜Ｃ２０の脂肪族炭化水素、脂環式炭化水素、または芳香族炭化水素、例えば、ノナン、デカン、ｐ‐キシレン、ウンデカン、ドデカン、オクタデカン〜イコサンなど、およびこれらの混合物から選択すべきである。流体は、７０℃で約１〜５０（例えば、１〜５、５〜１０、１０〜２０、２０〜４０）ｍｍＨｇの高蒸気圧（好ましくは、さらに２０℃で０．１ｍｍＨｇ〜約５ｍｍＨｇの蒸気圧を有する）を有するべきである。本シート材料および最終シート製品を形成するのに有用であると考えられている流体は、少なくとも１３５℃から３００℃（２７５〜５７２Ｆ）の沸点を有するべきであり、好ましくは、約１７０℃〜約２５０℃（３３８〜４８２Ｆ）の沸点である。最後に、第１の流体は、３０〜１７０℃（８６〜３３８Ｆ）の引火点の特徴を有するべきである。好適な流体は、沸点範囲（最初の沸点から最後の沸点）が少なくとも１０℃、より好ましくは１５℃、最も好ましくは２０℃の幅である流体の混合物であり、さらに制御された複数の温度および複数のステップで溶媒蒸発を行う能力を向上させる。
【００５０】
ほぼ均質な組成物を形成するためにポリマーと第１の流体とが混合される。混合は、通常、第１の成形材料の形成前、または形成の一部として、例えば、ポリマーと流体とを一軸または二軸押出機の供給室に供給することで行われる。上記押出機は、周知の押出機であり、国際公開第２００９／５１２７８号パンフレット、国際公開第２００７／４６４９６号パンフレット、国際公開第２００７／７３０１９号パンフレット、および国際公開第２００８／７２９０６号パンフレットに記載されている。特に重要ではないが、ポリオレフィン溶液の均一な溶融混合は、２軸押出機で行われるのが好ましい。膜形成流体が、溶融混合の開始前に加えられてもよいし、または混合の中間段階で押出機に供給されてもよい。
【００５１】
第１の流体は、結果として得られる混合物の２０〜８０重量％、好ましくは、３０〜７５重量％、最も好ましくは、４０〜７０重量％を形成する。混合物は、従来の示差走査熱量測定法（ＤＳＣ）により測定されたポリマーの溶融温度（Ｔｍ）より高く、同時に流体の沸点温度未満の温度まで加熱される。通常、混合物が（例えば、ダイヘッドによる押し出しによって）初期成形シート材料に成形される前に混合物にせん断力を受けさせて成分を均一な混合物にする間は、約１００℃（２１２Ｆ）〜約２５０℃（４８２Ｆ）、好ましくは、約１５０℃（３０２Ｆ）〜２００℃（３９２Ｆ）の温度が適している。ポリマーは、通常、この操作の時に、その結晶性の全てとは言わなくてもその大部分を失う。
【００５２】
形成された混合物は、任意の手段、例えば、押出ダイによる初期混合物の押出しによって、初期シート材料に成形されてもよい。この初期シート材料の形成は、通常、上述した流体とポリマーとを混合するための高温で行われる。成形シート材料は、材料を分解させずに計画された延伸を行うのに十分な厚みにするべきである。適切な厚みは、本プロセスを実行している間に当業者が容易に決定することができるが、通常、約０．１〜５ｍｍ、好ましくは、０．２〜３ｍｍ、最も好ましくは、０．２〜２ｍｍである。
【００５３】
初期成形シート材料は、形成された成形シート材料を、初期のポリマー／流体混合物を形成するのに使用され初期成形シート材料の一部として含まれている同じ流体（第１の流体）の少なくとも７５重量％（好ましくは、８０重量％、より好ましくは、９０重量％、最も好ましくは、１００重量％）で形成された第２の流体から成る冷却槽に浸漬することによって冷却される。最も好ましいのは、第１の流体と第２の流体とが同一の組成であり、本明細書で後述するように、回収された流体の処理および再利用のしやすさを助けるために、１００重量％の単一の液体であることである。同じ低分子量の流体が１００重量％未満の第２の流体を構成する場合、残りの流体は、第１の流体と混合可能であり、上述した第１の流体と同じ範囲の沸点、引火点、蒸気圧の特性を有する有機流体から選択すべきである。冷却流体（第２の流体）は、１００℃以下（好ましくは、０〜１００℃、最も好ましくは、２０〜９０℃）の温度で維持される。初期成形シート材料は、シート材料の温度をポリマーの溶融温度未満に下げるための十分な時間、第２の流体内にある。初期成形シート材料は、通常、最長で約９０秒間、好ましくは、１〜９０秒間、より好ましくは、１〜６０秒間、最も好ましくは、約５〜６０秒間、冷却流体内にある。この時間は、初期成形材料を使用されるポリマーの温度Ｔｍ未満になるまで冷却するために十分な持続時間であるのが好ましい。
【００５４】
任意で、初期成形シート材料は、上述したように冷却流体内で浸漬される前に、空気空間に通されてもよい。空気空間は、周囲温度で維持されてもよいし、約０〜１００℃の範囲内の温度で維持されてもよい。空気空間での滞留が使用された場合、シート材料が空気空間内にとどまる滞留時間は、例えば、約０．０１〜８秒と短い。空間は、普通の空気、または窒素のような不活性ガス、または第１の流体のガス蒸気、またはこれらの混合物で満たされてもよいし、部分的に満たされてもよく、ほぼ窒素で満たされた空間が好ましい。
【００５５】
押出機または他の選択された成形装置によって生成された初期成形シート材料は、選択されたポリマーと流体とから成る。第１の流体は、結果として得られる混合物の２０〜８０重量％、好ましくは、３０〜７５重量％、最も好ましくは、４０〜７０重量％を形成する。成形シートのポリマーの結晶性は、通常、ほぼ無定形であるが、それでも選択されたポリマーの元の結晶性を残存程度に保持する場合がある。初期シート材料の冷却時に、一部のポリマーの再結晶化が生じる場合がある。したがって、冷却された初期シートは、約３０質量％以下、通常は２０質量％未満、例えば、１０質量％未満のポリマー結晶化度を有することができる。
【００５６】
成形シート材料は、上述したように冷却槽内で冷却される時に、２ステップの延伸／流体蒸発処理が施される。第１のステップでは、冷却された成形シート材料が少なくとも一方向に延伸される。この第１の延伸方向は、通常、初期成形シート材料が押出ダイヘッドおよび冷却槽から出る機械方向に行われる。延伸は、例えば、成形シート材料を規定の回転速度のニップローラに通し、その後、巻き取りローラの前に、第２の組もしくは次の組のニップローラに通すことによって、容易に行うことができる。あるいは、他の従来の延伸手段、例えば、テンター法、インフレーション法、またはこれらの組み合わせを使用することもできる。延伸は、一軸で行われてもよいし、二軸（機械方向および横方向）で行われてもよいが、一軸延伸が好ましい。二軸延伸の場合、同時二軸延伸、連続延伸、または多段階延伸（例えば、同時二軸延伸と連続一軸延伸との組み合わせ）が使用されてもよい。
【００５７】
初期成形シート材料は、１つの第１の方向（例えば、機械方向）に最初の寸法の少なくとも約２．２５倍第１の延伸が行われるべきであり、約２．２５〜１０倍の延伸が好ましく、約２．５〜７倍がより好ましく、３〜６倍が最も好ましい。この第１の延伸は、シート材料を高温に保ちながら行われる。温度は、（Ｔｍ−７０）〜（Ｔｍ−２０）℃（Ｔｍは、ポリマーの溶融温度である）またはシート材料および最終シート製品を形成するのに使用されるポリマーの混合物を形成するポリマーより高い温度Ｔｍで維持されるべきである。例えば、ポリエチレンで形成さえたシート材料の延伸は、約７１℃（１６０Ｆ）〜約１２１℃（２５０Ｆ）、好ましくは、約７７℃（１７０Ｆ）〜約１１６℃（２４０Ｆ）、最も好ましくは、約９６℃（２０５Ｆ）〜約１１０℃（２３０Ｆの温度）で行われるべきであるが、ポリプロピレンを使用した場合、上述の温度範囲は約２０℃高くなる。第１の方向の延伸は、１つのステップ操作で行われてもよいし、シート材料を望ましい程度まで伸長するために一連の延伸操作で行われてもよい。この延伸は、結果として形成された第１の延伸シート材料のポリマーの結晶化度を増加させる。延伸は、第１の延伸シート材料のポリマーの結晶性を回復させるのに十分な延伸とすべきである。ポリマーの結晶化度は、少なくとも約４０質量％、好ましくは、少なくとも約５０質量％とすべきである。得られた結晶化度が低い値である場合、最終シート製品は非常に高い抵抗率（Ω・ｃｍ）を示すので、電池セパレータ用としては非常に望ましい製品であるとは言えない。
【００５８】
２ステップの延伸／流体蒸発プロセスの第１のステップの時に、流体は、蒸発させることによって第１のシート材料から除去され、それと同時にガス状蒸発物質の回収および凝縮が行われるのが好ましい。この蒸発は、第１のシート材料の延伸と同時に行われるべきである。ガス流の蒸発および回収は、第１のシート材料から蒸発した流体を除去するのを助けるために、延伸装置を覆って、不活性ガス（例えば、空気、窒素）の流れが第１のシート材料全体に行き渡るように行われてもよい。ガスは、高温に、例えば、上述した延伸を行うための温度にすべきである。あるいは、延伸装置は、減少された大気圧の限定空間内に収容されてもよい。蒸発流体は、例えば、凝縮装置を使用して、０℃から回収される流体の沸点未満の間の温度に保たれた冷表面の上を通過させることによって回収されて凝縮される。
【００５９】
上述した第１のステップの延伸／流体蒸発によって得られた第１の延伸シート材料から、実質的に無孔質のシート材料が得られる。本発明を制限するのではないが、これは、第１の延伸シートを形成するポリマー材料が該シート上で再結晶化すること、および破壊されることが原因であると考えられる。
【００６０】
形成された第１の延伸シート材料のポリマーは、少なくとも４０％、通常は、４０〜８５％（好ましくは、５０〜８０％）の結晶化度を有するべきである。さらに、初期延伸シート材料に含まれる残留流体は、初期成形シート材料の１０〜４５重量％（好ましくは、１５〜４０重量％）で存在すべきである。残留流体が実質的に１０％未満であれば、結果として、第２の延伸時のシートの破損および不均一性が生じる。保持される流体量は、好ましくは、ポリマーの結晶化度に比例する。したがって、第１の延伸後に第１の延伸シート材料のポリマーが高範囲（例えば、７０〜８５％）の結晶化度を有する場合、流体は上限（例えば、３５〜４５重量％）にあるのが好ましい。予想外に、上述したように、約４５％以下の残留流体および５０％より高いポリマー結晶化度を有する第１のシート材料となるように、２ステップの延伸／流体蒸発の第１のステップが行われた場合に、予想外に電気抵抗率が約２５０Ω・ｃｍ未満、ほとんどの場合、１００Ω・ｃｍ未満の最終シートが得られることがわかった（図５および図６参照）。また、最終シート製品は、図示されるように、最終シート製品の２０ミクロン厚の水平方向に配置されたサンプルに対して、３０ｍｇの添加有機溶媒（すなわち、イソプロピルアルコール）を直径１インチの円領域の中心から円領域の周囲に移動させることにより、２００秒未満、大抵の場合、１００秒未満、最も好ましくは７０秒未満のウィッキング速度を実現することにより、高いウィッキング性を示す。
【００６１】
また、シート製品の抵抗率は、以下の近似式に示されるように、残留流体および第１の材料の結晶化度の割合と相関がある。
Ｌｏｇ  ｒ  ＝  ２（ｆ／ｃ）  ＋  １  
ここで、
ｒ＝ＫＯＨ３０％のシート製品の抵抗率（Ω・ｃｍ）
ｆ＝第１の延伸材料の流体の割合（％）
ｃ＝第１の延伸材料の結晶化度（％）であり、
今実施されている試験方法において、ｌｏｇ  ｒは、３以下である、または抵抗率は９９９Ω・ｃｍである。
この関係は、図７にグラフで示されている。上述の式は、第１の延伸材料の流体濃度、第１の延伸材料のポリマーの結晶化度、および最終シート製品の抵抗率の近似関係を示すものである。この近似式から、低い抵抗率を実現するためには、ｆ／ｃ比は１．０以下、好ましくは、０．１５〜０．９、より好ましくは、０．１５〜０．８、最も好ましくは、０．２〜０．７（例えば、０．７５）にしなければならないことがわかる。その結果、シート製品の抵抗率（ｒ）は約１００Ω・ｃｍ（抵抗率の対数は２）未満になる。
【００６２】
第１の延伸シート材料は、上述した第１の延伸／流体蒸発ステップの後、続けて第２の延伸／蒸発ステップにかけられる。この第２のステップは、第１のシート材料を、上述した最初の延伸の第１の方向に対して直角である少なくとも１つの第２の方向に延伸する（例えば、上述した第１の延伸で機械方向のみが使用された場合、第１のシート材料は機械方向に対して直角方向に延伸される）ことによって行われる。延伸は、従来のテンター機によって行うことができる。テンターは、基本的には、シート製品の両端を掴んで、シートがテンターを通過する時にシートをさらに引き離すことができる１組のトラックを有する。テンターは、配向フィルム処理用として当業者に周知である。この第２のステップの延伸は、（第１の延伸で一方向のみが使用された場合）第１の延伸で使用された方向に対して直角な方向に行われる。第１の延伸が機械方向と横方向の両方の方向に行われた場合、第２の延伸もその一方または両方の方向に行われてもよく、同時にまたは連続してそれぞれの方向の延伸が行われてもよい。この第２のステップの延伸は、第１のステップのプロセスの操作温度より少なくとも２０℃低い温度、より好ましくは、約３０℃低い温度で行われるべきである。例えば、周囲温度から約９５℃（２０３Ｆ）の温度、好ましくは、約３８〜７７℃（１００〜１７０Ｆ）の温度が、低い溶融温度（Ｔｍ）のポリマー（例えば、ポリエチレン）およびそれより約２０℃高い値で高い溶融温度（Ｔｍ）のポリマー（例えば、ポリプロピレン）に有用である。一方向または両方の方向の第１のシート材料の延伸は、第１の延伸シート材料の最初の寸法の約１．２５〜７倍（１２５〜７００％）である。
【００６３】
第２のステップの延伸／流体蒸発には、さらにシート材料に残っている流体の蒸発および除去を同時に含めるものとする。流体の蒸発および除去（任意で、回収）は、第１の延伸／流体蒸発ステップに関して上述した方法と同じ方法で行われてもよい。シート材料の延伸の完了後、通常、シートには、残留流体はほぼ無くなる、または少量の残留流体のみが残り、第１の延伸シートの残留流体の量に基づいて、約１０〜約４５重量％（例えば、第１の延伸シート材料に保持されている流体量に近い）、好ましくは、１０〜４０重量％、最も好ましくは、１０〜２０重量％の流体が残る。
【００６４】
シート材料は、シート製品を生成するための第１および第２の（例えば、機械方向および横方向の）延伸がなされるものとする。合算延伸比は、機械方向の少なくとも約２．８倍の延伸と、好ましくは約２．８〜７０倍の延伸、より好ましくは、３．４〜４９倍の延伸、最も好ましくは、３．８〜３５倍の延伸とを合算したものである。機械の設定に応じて、第１の延伸および第２の延伸は、連続して処理される場合に入れ替え可能である。
【００６５】
延伸シート材料が少なくとも一方向または両方の方向の張力を受けた状態で、第２の延伸シート材料に対してアニール、または高温シート安定化が行われる。アニール温度は、一般的には、シート製品を形成するポリマー温度Ｔｍに対して、（Ｔｍ−５０）℃〜（Ｔｍ−５）℃の間に設定される。例えば、好ましいアニール温度は、低い溶融温度（Ｔｍ）のポリマー（例えば、ポリエチレン）およびそれより約２０℃高い値の高い溶融温度（Ｔｍ）のポリマー（例えば、ポリプロピレン）では、１１０〜１３８℃（２３０〜２８０Ｆ）、より好ましくは、１２０〜１３２℃（２５０〜２７０Ｆ）である。アニールの完全性は、熱伝達効果、温度、残留時間、および緩和の関数である。延伸シート材料は、これらの条件下で、１〜３００秒間（好ましくは５〜１２０秒間）維持される。シート製品は、任意で、さらに寸法安定性を改善するために、当業者に周知のように、一方または両方の延伸方向に緩和されてもよい（長さおよび／または幅を約５％〜２０％縮小）。これは、ポリマーを固定形状にして所望のシート製品を形成するためにシート材料がアニールされるものである。
【００６６】
シート材料の延伸完了後、シート内の残留流体は、アニールの時および／またはアニール前に蒸発によって除去されることになる。残留量の流体は、アニールステップの後で除去されてもよい。最終シート製品は、第１および第２の残留流体の１０重量％以下、好ましくは、５重量％以下、最も好ましくは、１重量％以下にしてもよい。残留流体を除去するプロセスは、任意の手段によって、例えば、冷却されたシート製品を真空ローラに通すことによって、または上述の方法のいずれかの方法によって行うことができる。最終シート製品は、実質的に、製品内に約１重量％未満の流体を有する。
【００６７】
上述したポリマーと流体とを混合する操作、冷却操作、一方向または両方の方向の延伸操作、およびアニール操作のうちのいくつかまたは全ては、流体の蒸気を容易に捕捉することができるように、密閉されたシステム内で行われるのが好ましい。封入された蒸気は、その後、再利用するために凝縮または吸収される。
【００６８】
上述したように、好ましい高温で第１の延伸およびその後の横方向の延伸が行われた場合、初期シート材料を形成するのに要した流体（単数または複数）を初期シート材料から放出することができ、次の初期シート材料形成に使用するのに適したほぼ純粋な状態で回収することができる。流体（単数または複数）の大部分は、高温で行われる第１および第２の延伸ステップの時に、それぞれ第１および第２の延伸シート材料から容易に蒸発する。これは、第２の抽出液を使用して流体（単数または複数）を除去する必要なく行われる。第２の延伸シート材料に保持される残留流体の量は、上述した第１および第２の延伸ステップのプロセス条件に応じて決まる。延伸後にシート材料に含まれている任意の残留流体は、アニール操作の際に除去されてもよい。この残留流体は、再利用するために前の捕捉された流体と混合される。流体は、空気流または同様の手段を用いて周囲圧力下または減圧下で除去され、その後、再利用するための流体を捕捉するために凝縮されてもよい。任意で、延伸操作後またはアニール操作後に、別のチャンバ内で周囲圧力下または減圧下でシート製品を周囲温度または高温（例えば、約６０℃以下）の空気流にさらす従来の方法によって、流体の任意の残存量をシート製品から除去することができる。したがって、流体は、第１の延伸時、第２の延伸時、アニール時、または別個のステップとして、またはこれらのステップを組み合わせた蒸発により、除去することができる。
【００６９】
最終シート製品は、特有の構造のシート製品となる。シート製品は、２つの主要面と主要面間の厚みとから成る構造を有する。厚みは、交互の第１および第２のミクロ多孔質領域（シート製品の長さ方向および幅方向に伸びる層）から成り、好ましくは、第１のミクロ多孔質領域は２つの各々の主要面に隣接して主要面の大部分を形成する。各々の第１のミクロ多孔質領域は、平均孔径が０．０１〜２ミクロン（好ましくは、０．０１〜１ミクロン、より好ましくは、０．０１〜０．５ミクロン）の孔を有し、前記シート製品を形成する交互の第２のミクロ多孔質領域の平均孔径より小さい平均孔径を有する。一般に、第１のミクロ多孔質領域は、実質的に表面に平行または表面に沿って整列したポリマーフィラメントを有する。フィラメントは、層状モフォロジーを形成する。これが液体または電解質のウィッキング性を促進する。各々の第２のミクロ多孔質領域は、少なくとも２ミクロン（好ましくは、５ミクロンより上）の平均孔径、少なくとも３：１、好ましくは５：１を超える、最も好ましくは１０：１を超える平均アスペクト比（シート製品の断面に基づいた長さ：幅）の孔を有し、隣接する交互の第１の層の平均孔径より大きい平均孔径を有する。本シート製品は、２０ミクロンの厚みごとに少なくとも５、好ましくは少なくとも１０の第２の層を有し、第１および第２の層または領域は、シート製品の厚み全体にわたって交互に位置する。これは、図２および図３の電子顕微鏡写真にはっきりと示されている。交互領域は、ポリマー材料の枝を結合することで接触面で互いに接続される。したがって、最終シート製品は、一体構造となる。最終シート製品を形成する際にポリマーに付与された高い結晶化度（６５〜９０％、好ましくは、７０〜８５％）は、優れた完全性と強度とを有するシート製品を実現する助けとなる。
【００７０】
シート製品に含まれている第２の領域は、大きい平均孔径（通常は、２ミクロンより大きい）を有するが、第１の層の孔径が制限される（約０．０１〜２ミクロン）という特性を帯びることから、シート製品全体の平均孔径は非常に狭くなる。特有の交互構造および非常に狭い孔径分布により、本発明のシート製品は、高い伝導性（第２の領域の大きい孔に起因すると考えられる）と、電解質を保持することができる高速ウィッキング性（第２の領域の大きい孔と隣接する第１の領域の小さい孔との組み合わせに起因すると考えられる）とを有する改良電池セパレータを提供する。ここで得られる本シート製品の特有構造は、初期シート材料の流体成分として、また初期成形シート材料の形成時に初期成形シート材料と接触する冷却流体として、同じ流体を使用すること、さらに、ポリマーの再結晶化およびシート材料から流体を蒸発させて除去するのと同時に延伸を行うことに起因すると考えられる。それぞれの上述の考えは、本明細書の記述または添付の特許請求の範囲を制限するものではなく、単に最終シート製品に関して観察された特性について説明したものにすぎない。
【００７１】
最後に、本明細書で上述したように、高い蒸気圧および低い沸点を有する低分子流体を使用して、シート材料から流体を蒸発させることで前記流体を除去して、最終的に最終シート製品を形成することによって、所望のシート製品を実現すると同時に流体を再利用することができる。初期流体が第２の流体を使用して抽出することで除去するという他の周知の方法に共通して生じる廃棄物の流れは、本プロセスによって低減され、または取り除かれ、本発明の方法によって環境的にも経済的にも利点が得られる。
【００７２】
以下の実施例は、単に例示目的であって、本明細書に記載されている本発明または添付の特許請求の範囲を制限するものではない。説明、実施例、および添付の特許請求の範囲の全ての部分および割合は、別段の規定がある場合を除き、重量で示すものとする。また、本明細書に記載されている全ての数字の範囲は、特に、それぞれの所与の範囲内の数字のサブセット範囲全てを開示するものとする。
実施例
【００７３】
使用された材料は、以下の通りである。
−高いポリマー結晶化度を有するＬｙｏｎｄｅｌｌ−Ｂａｓｅｌｌ社製ポリプロピレンＬ５９０６（ＭＦＩ＝０．０６）
−高いポリマー結晶化度を有するＮｏｖａ  Ｃｈｅｍｉｃａｌｓ社製ポリエチレン１９Ａ（ＭＦＩ＝０．７）
−蒸気圧が２０℃で３ｍｍＨｇであるＭＷ  Ｂａｒｒ＆Ｃｏ．Ｉｎｃ．（Ｍｅｍｐｈｉｓ、Ｔｅｎｎｅｓｓｅｅ）製の石油スピリット（ＭＳＢ）
−以下の蒸気圧特性を有するＣｉｔｇｏ社製石油スピリット（ＭＳＣ）
2014512657.tif 000003
【００７４】
使用された機器は、以下の通りである。
−定量供給機、モデル＃Ｋ２ＭＶ６０（Ｋ−Ｔｒｏｎ社製）
−流体ポンプ、Ｎｅｐｔｕｎｅモデル５１５ＡＮ３
−二軸押出機（ＺＳＫ−３０）（Ｋｒｕｐｐ  Ｗｅｒｎｅｒ＆Ｐｆｌｅｉｄｅｒｅｒ（Ｒａｍｓｅｙ、ＮＪ、０７４４６）社製）
−キャストフィルム巻き取り装置（Ｋｉｌｌｉｏｎ  Ｅｘｔｒｕｄｅｒｓ社、Ｄａｖｉｓ  Ｓｔａｎｄａｒｄ  Ｃｏｍｐａｎｙ社（Ｐａｗｃａｔｕｃｋ、ＣＴ）製）
−双方向テンターフレーム（Ｍａｒｓｈａｌｌ  ａｎｄ  Ｗｉｌｌｉａｍｓ社（Ｗｏｏｎｓｕｃｋｅｔ，ＲＩ）製）
【００７５】
以下の手順は、表１および表２に記載されている各々のシート製品および表３にまとめられている各々の比較シート製品を形成するのに使用した手順である。
定量供給機によって指定分のポリマーが二軸溶融押出機に供給された。ポリマーは押出機内部で溶融され、指定分の流体が定量ポンプによって押出機に導入された。ポリマーと流体が混合されて、均質な流体混合物にされた。全体の押し出し速度は、指定されているように、３〜５．３ｋｇ／時に設定された。混合物は、スリットダイを使用してシートに形成された。シートは、ポリマー／流体混合物を形成するのに使用された流体と同じ流体で形成された４９℃で保たれた液体冷却槽に流し込まれた。シート材料は、液相から固相のシート材料に転移された。
【００７６】
シートは、延伸を受けるのに適したシート厚みを提供するために指示された流し込み速度で、巻き取りローラによって冷却槽から除去された。シートは、その後、一連のニップローラを使用して機械方向に延伸され、それぞれの延伸は制御された温度で行われた。総延伸率は、それぞれの延伸率の組み合わせの積である。それぞれの延伸操作は、流体を蒸発させて蒸発した流体を放出するのを助けるために、密閉環境で空気流がシート材料の上を通過するようにして行われた。第１の延伸によって生じた蒸気は、熱交換器に通されて、回収するために凝縮された。この第１の延伸／蒸発は、最初に形成されたシートのポリマーに結晶性を付与すると同時に、所定の程度の流体を残すことができるようにして行われた。
【００７７】
その後、シートは、テンター装置を使用して、制御された高温（単数または複数）で第２の横方向の延伸にかけられた。延伸は、流体を蒸発させて蒸発した流体を放出するのを助けるために、密閉環境で空気流がシート材料の上を通過するようにして行われた。第２の延伸によって生じた蒸気は、回収された。
【００７８】
テンターの力は、シート製品をアニールして固めるために、シートを張力を受けた状態で高温で６０秒間保持することができるように調節された。形成されたシート製品のそれぞれの特性は、以下の表に示されている。
【００７９】
以下の表１、表２、および表３にまとめられている各々のサンプルに対する詳細について本明細書で後述する。
【００８０】
（実施例１）
４１％のポリマー１９Ａが、押出機内で５９％のＭＳＢ流体と混合された。キャストフィルムは、冷却され、その後、４つの連続ステップで機械方向に延伸された。第１のシート材料を形成するための延伸率１．５倍、１．４倍、１．４倍、および１．５倍と、それに対応する温度６０℃、７１℃、８２℃、および９４℃（１４０Ｆ、１６０Ｆ、１８０Ｆ、および２００Ｆ）が表１に列挙されている。第１のシート材料は、その後、（予熱、延伸、および熱アニールで）使用された３つの領域全てに対して、温度７１℃（１６０Ｆ）で３．５倍の延伸率で横方向に延伸された。最終シート製品は、０．１％未満の残留流体を含むための試験が行われた。シート材料は、多孔率８４％、抵抗３０ｍΩ・ｃｍ２、抵抗率６Ω・ｃｍ、およびウィッキング速度５５秒を示した。
【００８１】
水平位置に配置された形成された電池セパレータの一片にイソプロピル・アルコール（ＩＰＡ）一滴（３０ｍｇ）を垂らすことによって、ウィッキング速度試験が行われた。ウィッキング速度は、ＩＰＡが液滴の中心から１インチの距離（すなわち、予め印を付けた１インチの円の縁部）まで広がるのにかかる時間として求めた。セパレータ内のＩＰＡが広がった領域は、乳白色から透明に目に見える変化があった。これは、セパレータ内のＩＰＡが広がった領域の孔の容積内にＩＰＡが浸潤したことを示している。
【００８２】
（実施例２）
３６％のポリマーＬ５９０６が、押出機内で６４％のＭＳＣ流体と混合された。キャストフィルムは、冷却され、その後、４つの連続ステップで機械方向に延伸された。第１のシート材料を形成するための延伸率１．５倍、１．２倍、１．２倍、および４倍と、それに対応する温度７１℃、８０℃、８８℃、および１１０℃（１６０Ｆ、１７５Ｆ、１９０Ｆ、および２３０Ｆ）が表１に列挙されている。第１のシート材料は、その後、予熱、延伸、および熱アニール領域に対して、温度３２℃、３２℃、１１０℃（９０Ｆ、９０Ｆ、２３０Ｆ）で２．５倍の延伸率で横方向に延伸された。最終シート製品は、０．１％未満の残留流体を含むための試験が行われた。シート材料は、多孔率５７％、抵抗４０ｍΩ・ｃｍ２、抵抗率１７Ω・ｃｍ、およびウィッキング速度２５秒を示した。結果として得られた製品は、厚みが２４ミクロンで、突刺強度が４４０ｇ重量となった。引張強度は、表１に示されている。
【００８３】
（実施例３）
４５％のポリマーＬ５９０６が、押出機内で５５％のＭＳＣ流体と混合された。キャストフィルムは、冷却されて、その後、２つの連続ステップで機械方向に延伸された。第１のシート材料を形成するための延伸率１．５倍および４倍と、それに対応する温度７１℃および１０５℃（１６０Ｆおよび２２０Ｆ）が表１に列挙されている。第１のシート材料は、その後、予熱、延伸、および熱アニール領域に対して、温度３２℃、４９℃、１２１℃（９０Ｆ、１２０Ｆ、２５０Ｆ）で３倍の延伸率で横方向に延伸された。最終シート製品は、０．１％未満の残留流体を含むための試験が行われた。シート材料は、多孔率６９％、抵抗５４ｍΩ・ｃｍ２、抵抗率１６Ω・ｃｍ、およびウィッキング速度１８秒を示した。
【００８４】
（実施例４、実施例５、実施例７、実施例８、実施例９、実施例１０）
ポリマーＬ５９０６とＭＳＣ流体とが押出機内で溶融混合された。それぞれの実施例に対して、組成物の百分率、第１の機械方向の延伸率、および第２の横方向の延伸率が表１および表２に列挙されている。これらの実施例は、第１の材料の結晶化度および流体の目標値を満たす、５０％より高い結晶化度および１０％〜４５％の流体となるように製造された。その結果得られたｆ／ｃ比は０．８未満である。これらの実施例の抵抗率は、１００Ω・ｃｍ２未満となった。
【００８５】
（実施例６）
４６％のポリマーＬ５９０６と５４％のＭＳＣ流体（Ｃｉｔｇｏ社製）とが押出機内で溶融混合された。第１の機械方向の延伸率および第２の横方向の延伸率が表２に列挙されている。この実施例は、抵抗率が２６４Ω・ｃｍ２となり、望ましい目標値よりわずかに高い。この実施例は、第１の材料において、わずかに低い結晶化度（５６％）とわずかに高い残留流体（４６％）との組み合わせによって、高い抵抗率が得られることを示している。見掛けｆ／ｃ比は、０．８２である。
【００８６】
（比較例１１）
４９％のポリマーＬ５９０６と５１％のＭＳＣ流体と（いくつかの成分と量は実施例４と同じ）が押出機内で溶融混合された。第１の機械方向の延伸率および第２の横方向の延伸率が表３に列挙されている。この機械方向の延伸率を１．５倍とし、横方向の延伸率を３倍とした。このサンプルは、第１の材料の結晶化度および流体の割合に影響を与える乾燥または加熱を行わずに形成された。その結果得られた結晶化度は３０％、流体の割合は５１％であった。その結果得られたｆ／ｃ比は１．７であった。この比較例は、抵抗率が９９９Ω・ｃｍ２（抵抗率試験の最高値）と非常に高くなった。
【００８７】
（比較例１２）
４６％のポリマーＬ５９０６と５４％のＭＳＣ流体とが押出機内で溶融混合された。第１の機械方向の延伸率および第２の横方向の延伸率が表３に列挙されている。このサンプルは、機械方向の延伸率を４倍、横方向の延伸率を２．７倍とした。この比較例１２は、第１の材料の結晶化度および流体の割合に影響を与える乾燥または加熱を行わずに形成された。その結果得られた結晶化度は４７％、流体含有量の割合は４８％であった。その結果得られたｆ／ｃ比は０．９８であった。この比較例は、抵抗率が９９９Ω・ｃｍ２と非常に高くなった。
【００８８】
（比較例１３）
４９％のポリマーＬ５９０６と５１％のＭＳＣ流体とが押出機内で溶融混合された。第１の延伸は、機械方向に１．５倍および３．５倍の延伸率で連続して行われ、第２の延伸は、横方向に２．５倍の延伸率で行われた。これら全ての条件は表３に列挙されている。その結果得られた第１の材料は、結晶化度が８２％となったが、流体含有量の割合を１２％と低くするために第１の材料は高温で保たれた。その結果得られたｆ／ｃ比は０．１５である。この製品のサンプルは、特定の表面領域が延伸されて乳白色の外観を呈するが、断続的に、延伸されなかった領域できれいな透明のフィルムとなる領域も存在する場合に形成される断続的に不均一な縞模様の外観となった。延伸されなかった領域は、結晶化度が非常に高く、かつ流体量の割合が非常に低いことが、均一な第２の延伸を妨げたことにより生じた可能性がある。この製品の物理的試験では、延伸された不透明な多孔質領域は、厚みが２６ミクロン、対応する抵抗率が１８Ω・ｃｍ２であるが、延伸されなかった透明領域は、厚みが６５ミクロン、抵抗率が９９９Ω・ｃｍ２となった。
【００８９】
【表１】
2014512657.tif 000004
【００９０】
【表２】
2014512657.tif 000005
【００９１】
【表３】
2014512657.tif 000006
【図１】
2014512657.tif 000007
【図２】
2014512657.tif 000008
【図３】
2014512657.tif 000009
【図４】
2014512657.tif 000010
【図５】
2014512657.tif 000011
【図６】
2014512657.tif 000012
【図７】
2014512657.tif 000013
【国際調査報告】
2014512657.tif 000014